(57)【特許請求の範囲】
【請求項１】
無機材料の主成分がケイ酸マグネシウムである無機質紙を複数積層し、
上記無機材料の含有量が上記無機質紙全体の８０重量％以上であり、
上記無機材料は、繊維状物質と無機粉体とを含み、
上記無機粉体がケイ酸マグネシウムであり、
上記繊維状物質が炭素繊維であることを特徴とする紙管。
【請求項２】
無機材料の主成分がケイ酸マグネシウムである無機質紙を複数積層し、
上記無機材料の含有量が上記無機質紙全体の８０重量％以上であり、
積層する無機質紙間にガラスペーパーを介挿させたことを特徴とする紙管。
【請求項３】
無機材料の主成分がケイ酸マグネシウムである無機質紙を複数積層し、
上記無機材料の含有量が上記無機質紙全体の８０重量％以上であり、
２枚の無機質紙間にガラスペーパーを介挿した複合基材を、複数層積層したことを特徴とする紙管。
【請求項４】
無機材料の主成分がケイ酸マグネシウムである無機質紙を複数積層し、
上記無機材料の含有量が上記無機質紙全体の８０重量％以上であり、
上記無機質紙は、水酸化アルミニウム、及び炭酸カルシウムの少なくとも一種をさらに含むことを特徴とする紙管。
【請求項５】
上記無機質紙の厚さは、０．２ｍｍ以上１ｍｍ未満の範囲内であることを特徴とする請求項１〜請求項４のいずれか１項に記載した紙管。
【請求項６】
ＩＳＯ５６６０−１に準拠したコーンカロリーメーター試験機による発熱性試験において（ｉ）加熱開始後２０分間の総発熱量が８ＭＪ／ｍ2以下であり、（ｉｉ）加熱開始後２０分間、最大発熱速度が１０秒以上継続して２００ｋＷ／ｍ2を超えず、かつ（ｉｉｉ）加熱開始後２０分間、防火上有害な外側から内側まで貫通する亀裂及び穴がないという条件を満たす不燃性を有することを特徴とする請求項１から請求項５のいずれか１項に記載した紙管。
【発明の詳細な説明】
【技術分野】
【０００１】
本発明は、内装材や家具材などに使用される紙管に関する。
【背景技術】
【０００２】
紙管は、軽量で且つ所定の強度を持たせることが出来る。
そして、特許文献１では、複数個の紙管を並列しシートで連結して紙管パネルとし、その紙管パネルを、間仕切り、天井材、床材、扉材などの内装材や家具材の構成部品として使用することが提案されている。
しかし、従来の紙管は、紙を材料とするために燃えやすいという課題を有している。
【先行技術文献】
【特許文献】
【０００３】
【特許文献１】実開平６−２７１３０号公報
【発明の概要】
【発明が解決しようとする課題】
【０００４】
本発明は、上記のような課題に着目してなされたもので、燃え難い紙管を提供することを目的とする。
【課題を解決するための手段】
【０００５】
課題を解決するために、本発明の一態様である紙管は、無機質紙を複数積層した状態に形成されている。
上記無機質紙は、無機材料の主成分がケイ酸マグネシウムであることが好ましい。
【発明の効果】
【０００６】
本発明の態様によれば、紙管を無機質紙から構成することで、火炎を貫通し難くい不燃性を有する。また耐熱保形性を有して、火事などで熱が加えられても形が崩れにくくなる。
例えば、無機質紙の無機材料の主成分をケイ酸マグネシウムとすることで、より確実に不燃性を有する紙管を提供可能となる。
【０００７】
ここで、居住、商業用施設、駅舎、空港等公共施設等の建築物において、火災時に燃え広がらないようにするために、一定の規模・用途に供する、居室や廊下・階段等の避難経路等は、その壁や天井の仕上げ材に、それぞれの要求性能に応じた防火材料（不燃材料、準不燃材料及び難燃材料）を用いなければならないことが、法律（施行令第１２９条）で義務付けられている。
【０００８】
このような場所に紙管で内装材や家具材を構成しても、本発明の紙管であれば、美観を損なうことなく、不燃性を付与することが出来る。
ここで、本発明の紙管が有する不燃性は、ＩＳＯ５６６０−１に準拠したコーンカロリ燃焼試験に準拠し、上記紙管の時間に対する総発熱量及び時間に対する発熱速度を求めた際に、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な外側から内側まで貫通する亀裂及び穴がないことを満たす不燃性を有することが好ましい。
【図面の簡単な説明】
【０００９】
【図１】本発明に基づく実施形態に係る紙管で椅子を構成した例を示す図である。
【図２】本発明に基づく実施形態に係る紙管で天井を仕上げた例を示す図である。
【発明を実施するための形態】
【００１０】
次に、本発明の実施形態について図面を参照して説明する。
本実施形態の紙管は、無機質紙を複数積層して形成される。
無機質紙の積層数は特に限定は無いが、無機質紙の積層数が多いほど強度や剛性が確保されることから、紙管を用いる用途で要求される強度や剛性に応じて積層数を設定すればよい。
【００１１】
但し、後述のように、十分な不燃性を得るという点では４〜７層の積層が好ましい。
紙管の製造方法は、特に限定されず、公知の製造方法で製造すればよい。例えば特開昭６３−２４９６３７号公報等に記載のように、芯材に無機質紙を螺旋状に巻き付けることで積層してスパイラル紙管として作成したり、特開平７−２８５１８４号公報等に記載のように、芯材に順次紙を巻き付けてリニア紙管として作成したりすればよい。
【００１２】
紙管の断面形状は、円形形状でも、角形形状でも他の形状でも、筒形状であれば特に限定されない。
紙管を形成するために使用する紙は、無機質紙を採用する。
無機質紙は、無機繊維と無機粉体とからなる無機材料が全体の８０重量％以上含有して構成され、その他の成分として例えばパルプ繊維及び有機バインダを含有して構成される。
【００１３】
無機繊維としては、ガラス繊維や炭素繊維が例示できる。
無機粉体としては、ケイ酸マグネシウム、水酸化アルミニウム、炭酸カルシウムなどが例示出来る。無機粉体は、例えば無機材料全体の６０質量％以上９５質量％含有する。
本実施形態では、無機粉体としてケイ酸マグネシウムを使用する。ケイ酸マグネシウムはノンアスベストな天然鉱物であり、食品添加物などに使用されるため安全性を有する。
【００１４】
無機質紙の厚さは、例えば、０．２ｍｍ以上１ｍｍ以下の範囲とする。
本実施形態の紙管は、無機質紙から構成することで、火炎を貫通し難くい不燃性を有する。また、無機材料が耐熱保形性を有して、火事などで熱が加えられときに無機粉体の結晶がメタ化して緻密な構造になり、形状保持して火炎の貫通を抑制するようになる。
特に、無機質紙の無機材料の主成分をケイ酸マグネシウムとすることで、より確実に不燃性を有する紙管を提供可能となる。
【００１５】
ここで、居住、商業用施設、駅舎、空港等公共施設等の建築物において、火災時に燃え広がらないようにするために、一定の規模・用途に供する、居室や廊下・階段等の避難経路等は、その壁や天井の仕上げ材に、それぞれの要求性能に応じた防火材料（不燃材料、準不燃材料及び難燃材料）を用いなければならないことが、法律（施行令第１２９条）で義務付けられている。
【００１６】
これに対し、上述のように本実施形態の紙管は不燃性を発揮することで、不燃を要求されるような箇所に適用でき且つ美観を損なわない。
ここで、積層する無機質紙間に、アルミニウム薄板などの金属板又はガラスペーパーを介挿させても良い。金属板やガラスペーパーは、筒状に巻き付ける変形できるだけの厚さの薄板とする。
【００１７】
金属板やガラスペーパーを介挿することで、紙管の剛性が向上出来ることから、無機質紙の積層数を押さえることが可能となる。
また、２枚の無機質紙間に金属板又はガラスペーパーを介挿した複合基材を、積層数が３層となるように芯材に巻き付けることで紙管を構成するようにしても良い。複合基材の積層数は２層でも構わないが。３層以上が好ましい。
【００１８】
本実施形態の紙管の使用例を図１及び図２に示す。図１は、紙管を長椅子の座面部分に適用した例であり、図２は、天井から吊って天井をデザインしたものである。勿論この例に限定されず、間仕切り壁を構成したり、テーブルの脚を構成したりしても良い。
【実施例１】
【００１９】
紙管の不燃性について、次の評価を実施した。
なお、評価は、無機質紙を重ねた平板状のサンプルで行った。
無機質紙としては、無機粉体であるケイ酸マグネシウムを８０質量％、無機繊維であるガラス繊維を５質量％、その他をパルプ繊維及び有機バインダからなる無機質紙を用意した。紙の厚さは０．２５ｍｍである。
【００２０】
そのような無機質紙を４枚重ねた実施例１のサンプルと、無機質紙を５枚重ねた実施例２のサンプルを用意した。
そして、実施例１及び実施例２としてそれぞれ３つのサンプルを用意して、不燃性の試験を行った。
不燃性試験は、ＩＳＯ５６６０−１に準拠し、建築基準法第二条第９号及び建築基準法施工令第１０８条の２に基づく防耐火試験方法と性能評価規格に従うコーンカロリーメーター試験機による発熱性試験を実施した。
【００２１】
そして、加熱開始後２０分間の総発熱量（ＭＪ／ｍ２）が、８ＭＪ／ｍ２以下であり、加熱開始後２０分間の最大発熱速度として、１０秒以上継続して２００ｋＷ／ｍ２を超えなければ、合格とした。但し、基材に亀裂や穴のないことも条件とした。
試験結果を表１に示す。
【００２２】
【表１】
0006734054.tif 000002
【００２３】
表１から分かるように、どのサンプルも上記試験基準を満足していることが分かる。
そして、このような不燃性試験をクリアした不燃材料で、紙管状に成型して使用すればよい。
ここで、無機質紙の積層を６〜９層まで変更して行ったところ、８層以上では、加熱開始後２０分間の総発熱量（ＭＪ／ｍ２）が、８ＭＪ／ｍ２を超えた。従って、無機質紙の積層数は７層以下が好ましい。
【図１】
0006734054.tif 000003
【図２】
0006734054.tif 000004